(57)【要約】      （修正有）【課題】乾燥する前に連続的に精度良くスピーディーに薄膜を形成できる両面塗工が実現でき、特にリチウムイオン電池形成材の作製にあたってこの基材となる金属製フィルム（被塗工体）を傷付けたりノズル部の先端接触部の摩耗粉の発生・混入による不良も低減できる、画期的な薄膜塗工装置並びにこれを用いた両面薄膜塗工装置を提供する。【解決手段】被塗工体５と摺動接触するノズル部４の先端接触部６を、塗工液２に溶けず導電性を有しない合成樹脂材Ｐで形成した。【選択図】図２
2011121034.tif 000002
【特許請求の範囲】
【請求項１】
液供給部から供給された塗工液をスリット状の先端吐出孔から吐出するノズル部を有し、このノズル部の先端吐出孔から塗工液を吐出しながら、このノズル部と対向する被塗工体をこのノズル部に対して相対搬送させることで前記被塗工体に塗工液を薄膜状に塗工するように構成した薄膜塗工装置において、前記被塗工体と摺動接触する前記ノズル部の先端接触部を、前記塗工液に溶けず導電性を有しない合成樹脂材で形成したことを特徴とする薄膜塗工装置。
【請求項２】
液供給部から供給された塗工液をスリット状の先端吐出孔から吐出するノズル部を有し、このノズル部の先端吐出孔から塗工液を吐出しながら、このノズル部と対向する被塗工体をこのノズル部に対して相対搬送させることで前記被塗工体に塗工液を薄膜状に塗工するように構成した薄膜塗工装置において、前記先端吐出孔を間隙を介して対向する金属材で形成し、この先端吐出孔と近接する位置で前記被塗工体と摺動接触する前記ノズル部の先端接触部を合成樹脂材で形成したことを特徴とする薄膜塗工装置。
【請求項３】
前記先端接触部を形成する前記合成樹脂材を、非導電性で且つ潤滑性に優れ耐摩耗性に優れた合成樹脂材とすると共に、鋭利な形状とせず面接触する形状に形成して、前記先端接触部を、前記被塗工体を傷付けにくく且つ摩耗しにくく、摩耗してもこの摩耗粉は導電性を有しない構成としたことを特徴とする請求項１，２のいずれか１項に記載の薄膜塗工装置。
【請求項４】
液供給部から供給された塗工液をスリット状の先端吐出孔から吐出するノズル部を有し、このノズル部の先端吐出孔から塗工液を吐出しながら、このノズル部と対向する被塗工体をこのノズル部に対して相対搬送させることで前記被塗工体に塗工液を薄膜状に塗工するように構成した薄膜塗工装置において、前記被塗工体と摺動接触する前記ノズル部の先端接触部を、三フッ化化合物若しくは四フッ化化合物から成る合成樹脂材で形成したことを特徴とする薄膜塗工装置。
【請求項５】
前記ノズル部の前記先端吐出孔に対して前記被塗工体の搬送上流側に前記先端接触部を設け、この先端接触部の搬送下流側の前記先端吐出孔から吐出する前記塗工液が、この先端吐出孔に対して搬送するフィルム状の前記被塗工体に薄膜を塗工形成するように構成し、この先端接触部がフィルム状の前記被塗工体と接触することでフィルム振動を抑えるように構成したことを特徴とする請求項１〜４のいずれか１項に記載の薄膜塗工装置。
【請求項６】
前記フィルム状の被塗工体の前記先端吐出孔より搬送上流側を支持する支持ロールを設け、この支持ロールの位置設定によって前記先端接触部の接触圧を調整設定した構成としたことを特徴とする請求項５記載の薄膜塗工装置。
【請求項７】
前記先端吐出孔を前記合成樹脂材で形成した前記先端接触部で形成せず、前記先端吐出孔は間隙を介して対向する金属材で形成し、この先端吐出孔から２ｍｍ以内の近接位置で前記被塗工体と摺動接触する位置に前記合成樹脂材で形成した前記先端接触部を設けたことを特徴とする請求項１〜６のいずれか１項に記載の薄膜塗工装置。
【請求項８】
前記合成樹脂材で形成した接触部形成用部材の先端部を前記先端接触部としたことを特徴とする請求項１〜７のいずれか１項に記載の薄膜塗工装置。
【請求項９】
前記接触部形成用部材を金属材で挟持若しくは金属材に係止して金属材に支持固定したことを特徴とする請求項８記載の薄膜塗工装置。
【請求項１０】
前記ノズル部の先端吐出孔及び前記先端接触部に対して前記被塗工体の搬送上流側に、この被塗工体に前記先端吐出孔からの塗工液が吐出塗工される前に予め塗工する予塗工部を設けて、この予塗工部により予め塗工した前記被塗工体に更に前記先端吐出孔からの塗工液により塗工することで、前記ノズル部の前記先端接触部が、直接この被塗工体の表面に摺動接触せず、前記予塗工されている表面に摺動接触するように構成したことを特徴とする請求項１〜９のいずれか１項に記載の薄膜塗工装置。
【請求項１１】
前記予塗工部の予塗工に用いる予塗工液は、前記先端吐出孔から吐出して塗工する本塗工の前記塗工液と同じ液若しくは前記塗工液に混ぜるバインダーとし、この予塗工液による塗工膜厚は、前記本塗工での前記塗工液による塗工膜厚より薄い膜厚となるように前記予塗工部を構成したことを特徴とする請求項１０記載の薄膜塗工装置。
【請求項１２】
前記ノズル部の前記先端吐出孔及び前記先端接触部に対して前記被塗工体の搬送上流側に、前記予塗工液を吐出する予塗工用のスリット状の予塗工用先端吐出孔を前記先端吐出孔と並設して前記予塗工部を構成したことを特徴とする請求項１０，１１のいずれか１項に記載の薄膜塗工装置。
【請求項１３】
フィルム状の前記被塗工体の両面に塗工を行う両面薄膜塗工装置であって、片面に塗工する第一塗工機構と、反対面に更に塗工する第二塗工機構と、この両面塗工を終えた被塗工体を乾燥する乾燥機構とを備え、前記第二塗工機構として前記請求項１〜１２のいずれか１項に記載の薄膜塗工装置を用いたことを特徴とする両面薄膜塗工装置。
【請求項１４】
前記被塗工体として金属製フィルムを用い、この両面に塗工する前記塗工液としてリチウムイオン電池の正極活性物質若しくは負極活性物質を用いて、両面にこの薄膜を塗工形成したリチウムイオン電池形成材を作製するように構成したことを特徴とする請求項１３記載の両面薄膜塗工装置。
【発明の詳細な説明】
【技術分野】
【０００１】
本発明は、例えばスリット状の先端吐出孔から塗工液を吐出するノズル部に対して、フィルム状や板状などの被塗工体を搬送して表面に薄膜を塗工形成するように構成した薄膜塗工装置，並びに被塗工体の片面に塗工した後、これを乾燥する前に反対面にも塗工し、この両面を塗工した後に乾燥して被塗工体の両面に薄膜を塗工形成する両面薄膜塗工装置に関するものである。
【背景技術】
【０００２】
液供給部から供給された塗工液をスリット状の先端吐出孔から吐出するノズル部を有し、このノズル部の先端吐出孔から塗工液を吐出しながら、このノズル部と対向する被塗工体をこのノズル部に対して相対搬送（どちらを搬送しても良いという意味である）させることで、前記被塗工体に塗工液を薄膜状に塗工するように構成した薄膜塗工装置において、このノズル部を被塗工体に近接させて吐出塗工するよりもノズル部の先端接触部を被塗工体に接触させた状態で、この先端接触部に対して被塗工体の搬送下流側近傍に設けた先端吐出孔から吐出塗工する接触式のノズル部とした方が精度良く均一な膜厚に形成できる場合があり、また、例えば被塗工体がフィルム状である場合に、このフィルム状の被塗工体の塗工面と反対面を支承できる場合は、この反対面を塗工用支承ロールなどで支承して、このフィルム振動がない支承状態でノズル部を近接させて塗工することができるが、反対面を支承できない場合には、たとえ搬送上流側の塗工面を支承ロールで支承しても、搬送下流側で生じる振動，例えば熱風乾燥やＩＲ乾燥など乾燥工程、特に熱風乾燥の場合に顕著となるフィルム振動が伝わり均一に塗工できず膜厚を精度良く管理できない。
【０００３】
しかし、前述のようにノズル部の先端接触部をこのフィルム状の被塗工体に押圧接触すれば、このフィルム振動が減衰され、均一な厚さの薄膜を精度良く塗工形成できることとなる。
【０００４】
特にＷｅｔ状態で１００〜２００μｍオーダーの薄膜を均一に塗工形成する場合には、塗工面と反対側の反対面を支承できない場合は、ノズル部を近接させて塗工する方式より前記接触式のノズル部の方が望ましい。
【０００５】
また、搬送する被塗工体の片面に第一塗工機構により塗工した後、熱風乾燥やＩＲ乾燥などの乾燥を行う前に第二塗工機構により反対面も塗工し、この両面塗工した後に乾燥機構により乾燥することで装置の小型化や量産性を向上できる両面薄膜塗工装置の前記反対面を塗工する第二塗工機構においては、塗工面と反対側の前記片面は既に前記第一塗工機構によって塗工されていてまだ乾燥していないため、この片面からは支承できず前述のような問題が生じ、接触式のノズル部を用いることが望ましい。
【０００６】
しかしながら、前記接触式のノズル部を用いると、膜厚の均一精度が高められ、前述のようなフィルムの場合や両面塗工の場合にはフィルム振動も抑えることができる反面、被塗工体とこのノズル部の先端接触部との接触により被塗工体を傷付ける場合があり、またこの被塗工体へのダメージを抑えるためにノズル部の先端接触部の材質を単に硬度の低いものに選定すると、このダメージは抑えられても先端接触部が摩耗し易くなり、この摩耗した先端接触部の摩耗粉が許容以上に塗工薄膜に混入するおそれもあり、また先端接触部の変形によって先端吐出孔が微妙に変形したのでは均一な薄膜を形成できないおそれもある。
【０００７】
また、特にアルミ製又は銅製などの金属フィルムを被塗工体とし、この表面にコバルト酸リチウムなどの正極活性物質又はグラファイトなどの負極活性物質にバインダーなどを混合しこれを塗工液として、１００μｍオーダーの薄膜を塗工形成するリチウムイオン電池形成材を作製する場合、この被塗工体に傷がつき易く不良となるおそれがあり、またノズル部の先端接触部が摩耗してこの摩耗粉が混入してしまうとこれも不良となるので接触式のノズル部は実用化しにくい問題があった。
【０００８】
そのため、このようなリチウムイオン電池形成材、特に両面塗工して小型化，高出力化を図るリチウムイオン電池形成材を作製する場合は、片面塗工後これを乾燥する前に反対面を塗工して装置の小型化や量産性を上げる前述の両面塗工を実現したいが前記問題により難しい。
【０００９】
言い換えると、乾燥する前に両面塗工しようとすると、片面を塗工した後の反対面の塗工に際して、この片面は支持できないし、反対面の塗工面はこの塗工していない搬送上流側でしか支持できないから、搬送下流側の熱風乾燥などの乾燥工程などによるフィルム振動のために、非接触式の（近接させて塗工する）ノズル部によっては、均一な膜厚を塗工形成できない。
【００１０】
また従来のように片面塗工後に一旦乾燥してから反対面を塗工する場合には、塗工面の温度変化によって膜厚に変化が生じるおそれがあるため、片面塗工して乾燥した後に再びクーリング装置で冷却しなければならず、そのため一旦巻き取りしない連続塗工を行う場合には、この二度の乾燥とクーリング工程を行う装置を配置しなければならず、装置が大型化し量産性に劣る。
【００１１】
そこで、前述のように乾燥する前に両面を塗工できる両面塗工装置が要望されており、特に両面塗工することが要望されている前記リチウムイオン電池形成材においては装置の小型化やこのリチウムイオン電池形成材の作製のスピードアップによる量産化を図るために、このような両面塗工が行える両面薄膜塗工装置が切望されている。
【発明の概要】
【発明が解決しようとする課題】
【００１２】
本発明は、このような問題点を解決し、精度良く均一に薄膜を塗工形成でき、これを用いることで乾燥する前に連続的に精度良く均一に薄膜を形成する両面塗工も実現でき、特にリチウムイオン電池形成材の基材となる金属製フィルムの両面に精度良く均一に塗工でき、しかも前記問題点を解決し被塗工体（リチウムイオン電池形成材の作製にあたっては金属フィルム）を傷付けたりノズル部の先端接触部の摩耗粉の発生・混入による不良も低減でき、従って、例えばこの両面塗工したリチウムイオン電池形成材の作製装置の小型化やこの作製の量産化も図れる画期的な薄膜塗工装置並びに両面薄膜塗工装置を提供することを目的としている。
【課題を解決するための手段】
【００１３】
添付図面を参照して本発明の要旨を説明する。
【００１４】
液供給部１から供給された塗工液２をスリット状の先端吐出孔３から吐出するノズル部４を有し、このノズル部４の先端吐出孔３から塗工液２を吐出しながら、このノズル部４と対向する被塗工体５をこのノズル部４に対して相対搬送させることで前記被塗工体５に塗工液２を薄膜状に塗工するように構成した薄膜塗工装置において、前記被塗工体５と摺動接触する前記ノズル部４の先端接触部６を、前記塗工液２に溶けず導電性を有しない合成樹脂材Ｐで形成したことを特徴とする薄膜塗工装置に係るものである。
【００１５】
また、液供給部１から供給された塗工液２をスリット状の先端吐出孔３から吐出するノズル部４を有し、このノズル部４の先端吐出孔３から塗工液２を吐出しながら、このノズル部４と対向する被塗工体５をこのノズル部４に対して相対搬送させることで前記被塗工体５に塗工液２を薄膜状に塗工するように構成した薄膜塗工装置において、前記先端吐出孔３を間隙を介して対向する金属材Ｍで形成し、この先端吐出孔３と近接する位置で前記被塗工体５と摺動接触する前記ノズル部４の先端接触部６を合成樹脂材Ｐで形成したことを特徴とする薄膜塗工装置に係るものである。
【００１６】
また、前記先端接触部６を形成する前記合成樹脂材Ｐを、非導電性で且つ潤滑性に優れ耐摩耗性に優れた合成樹脂材Ｐとすると共に、鋭利な形状とせず面接触する形状に形成して、前記先端接触部６を、前記被塗工体５を傷付けにくく且つ摩耗しにくく、摩耗してもこの摩耗粉は導電性を有しない構成としたことを特徴とする請求項１，２のいずれか１項に記載の薄膜塗工装置に係るものである。
【００１７】
また、液供給部１から供給された塗工液２をスリット状の先端吐出孔３から吐出するノズル部４を有し、このノズル部４の先端吐出孔３から塗工液２を吐出しながら、このノズル部４と対向する被塗工体５をこのノズル部４に対して相対搬送させることで前記被塗工体５に塗工液２を薄膜状に塗工するように構成した薄膜塗工装置において、前記被塗工体５と摺動接触する前記ノズル部４の先端接触部６を、三フッ化化合物若しくは四フッ化化合物から成る合成樹脂材Ｐで形成したことを特徴とする薄膜塗工装置に係るものである。
【００１８】
また、前記ノズル部４の前記先端吐出孔３に対して前記被塗工体５の搬送上流側に前記先端接触部６を設け、この先端接触部６の搬送下流側の前記先端吐出孔３から吐出する前記塗工液２が、この先端吐出孔３に対して搬送するフィルム状の前記被塗工体５に薄膜を塗工形成するように構成し、この先端接触部６がフィルム状の前記被塗工体５と接触することでフィルム振動を抑えるように構成したことを特徴とする請求項１〜４のいずれか１項に記載の薄膜塗工装置に係るものである。
【００１９】
また、前記フィルム状の被塗工体５の前記先端吐出孔３より搬送上流側を支持する支持ロール７を設け、この支持ロール７の位置設定によって前記先端接触部６の接触圧を調整設定した構成としたことを特徴とする請求項５記載の薄膜塗工装置に係るものである。
【００２０】
また、前記先端吐出孔３を前記合成樹脂材Ｐで形成した前記先端接触部６で形成せず、前記先端吐出孔３は間隙を介して対向する金属材Ｍで形成し、この先端吐出孔３から２ｍｍ以内の近接位置で前記被塗工体５と摺動接触する位置に前記合成樹脂材Ｐで形成した前記先端接触部６を設けたことを特徴とする請求項１〜６のいずれか１項に記載の薄膜塗工装置に係るものである。
【００２１】
また、前記合成樹脂材Ｐで形成した接触部形成用部材８の先端部を前記先端接触部６としたことを特徴とする請求項１〜７のいずれか１項に記載の薄膜塗工装置に係るものである。
【００２２】
また、前記接触部形成用部材８を金属材Ｍで挟持若しくは金属材Ｍに係止して金属材Ｍに支持固定したことを特徴とする請求項８記載の薄膜塗工装置に係るものである。
【００２３】
また、前記ノズル部４の先端吐出孔３及び前記先端接触部６に対して前記被塗工体５の搬送上流側に、この被塗工体５に前記先端吐出孔３からの塗工液２が吐出塗工される前に予め塗工する予塗工部９を設けて、この予塗工部９により予め塗工した前記被塗工体５に更に前記先端吐出孔３からの塗工液２により塗工することで、前記ノズル部４の前記先端接触部６が、直接この被塗工体５の表面に摺動接触せず、前記予塗工されている表面に摺動接触するように構成したことを特徴とする請求項１〜９のいずれか１項に記載の薄膜塗工装置に係るものである。
【００２４】
また、前記予塗工部９の予塗工に用いる予塗工液11は、前記先端吐出孔３から吐出して塗工する本塗工の前記塗工液２と同じ液若しくは前記塗工液２に混ぜるバインダーとし、この予塗工液11による塗工膜厚は、前記本塗工での前記塗工液２による塗工膜厚より薄い膜厚となるように前記予塗工部９を構成したことを特徴とする請求項１０記載の薄膜塗工装置に係るものである。
【００２５】
また、前記ノズル部４の前記先端吐出孔３及び前記先端接触部６に対して前記被塗工体５の搬送上流側に、前記予塗工液11を吐出する予塗工用のスリット状の予塗工用先端吐出孔10を前記先端吐出孔３と並設して前記予塗工部９を構成したことを特徴とする請求項１０，１１のいずれか１項に記載の薄膜塗工装置に係るものである。
【００２６】
また、フィルム状の前記被塗工体５の両面に塗工を行う両面薄膜塗工装置であって、片面に塗工する第一塗工機構Ａと、反対面に更に塗工する第二塗工機構Ｂと、この両面塗工を終えた被塗工体５を乾燥する乾燥機構Ｃとを備え、前記第二塗工機構Ｂとして前記請求項１〜１２のいずれか１項に記載の薄膜塗工装置を用いたことを特徴とする両面薄膜塗工装置に係るものである。
【００２７】
また、前記被塗工体５として金属製フィルムを用い、この両面に塗工する前記塗工液２としてリチウムイオン電池の正極活性物質若しくは負極活性物質を用いて、両面にこの薄膜を塗工形成したリチウムイオン電池形成材を作製するように構成したことを特徴とする請求項１３記載の両面薄膜塗工装置に係るものである。
【発明の効果】
【００２８】
本発明は上述のように構成したから、精度良く均一に薄膜を塗工形成でき、これを用いることで乾燥する前に連続的に精度良く均一に薄膜を形成する両面塗工も実現でき、特にリチウムイオン電池形成材の基材となる金属製フィルムの両面に精度良く均一に塗工でき、しかも前記問題点を解決し被塗工体（リチウムイオン電池形成材の作製にあたっては金属フィルム）を傷付けたりノズル部の先端接触部の摩耗粉の発生・混入による不良も低減でき、従って、例えばこの両面塗工したリチウムイオン電池形成材の作製装置の小型化やこの作製の量産化も図れる画期的な薄膜塗工装置並びに両面薄膜塗工装置となる。
【００２９】
更に説明すると、請求項１記載の発明においては、先端接触部は、塗工液に溶けず、また潤滑性に優れた合成樹脂材であるから、被塗工体を傷めにくく且つ耐摩耗性に優れ、しかもたとえ摩耗して摩耗粉が発生し塗工膜に混入しても、導電性を有しないため塗工膜の性能に支障をきたさない画期的な薄膜塗工装置となる。
【００３０】
また、請求項２記載の発明においては、被塗工体を傷めにくく、また摩耗もしにくい合成樹脂材で被塗工体と摺動接触することになり、また先端吐出孔は従来通りＳＵＳなどの金属材で形成し、フィルム振動を抑えられる十分に近接した位置で合成樹脂材で形成した先端接触部を摺動接触させるから、合成樹脂材の変形で先端吐出孔が変化するおそれがないため膜厚が変化することがなく、常にフィルム振動を抑えつつ均一に塗工できる画期的な薄膜塗工装置となる。
【００３１】
また、請求項３記載の発明においては、合成樹脂材の材質選定による潤滑性の向上及び接触面の形状による平滑性の向上により一層耐摩耗性に優れ摩耗粉の発生も低減でき、またこの合成樹脂材を非導電材とすることで、たとえ摩耗粉が発生して塗工液に混入しても導電性を有しないため塗工膜の機能に支障をきたさない一層優れた薄膜塗工装置となる。
【００３２】
また、請求項４記載の発明においては、例えば塗工液が、ＰＶＤＦ（ポリフッ化ビニリデン）に、二フッ化化合物は溶かすが三フッ化化合物や四フッ化化合物は溶けないＮＭＰ（Ｎメチルピロリドン）を加えたものをバインダーとして前記コバルト酸リチウムやカーボングラファイトを塗工する場合には、ＰＴＦＥ（ポリテトラフルオロエチレン）などの四フッ化化合物や三フッ化化合物で前記先端接触部を形成することで、非導電性で塗工液に溶けず潤滑性に優れて耐摩耗性に優れ、例えば金属フィルム（アルミ製や銅製のフィルム）などの被塗工体に対してもこれより軟らかいため傷付けにくく、また摩耗しにくいため摩耗粉を低減でき、しかももしたとえ摩耗し摩耗粉が塗工液に混入しても導電性を有しないため支障をきたしにくく均一に塗工膜を形成できる画期的な薄膜塗工装置となる。
【００３３】
従って、本発明、特に請求項５，６記載の発明においては、フィルム状の被塗工体であってもフィルム振動を抑制でき、特に先端吐出孔を金属材で形成し、これに近接した位置に合成樹脂材で形成した先端接触部を設けることで、先端吐出孔の孔形状は微小なりとも変化しにくく、また乾燥工程によるフィルム振動もたとえ支承ロールで反対面を支承できなくても抑制した状態で塗工でき常に均一に塗工でき、しかも前述のようにフィルムを傷めることなく、また摩耗もしにくく、たとえ摩耗粉が混入しても支障をきたしにくい画期的な薄膜塗工装置となる。
【００３４】
特に請求項６記載の発明においては、更にノズル部の先端接触部への接触圧も支持ロールの位置調整によって調整でき、塗工面の反対面が支承できないフィルム状の被塗工体への塗工に際してフィルム振動を一層良好に抑えつつ適切な接触圧で接触させつつ塗工することができる更に優れた薄膜塗工装置となる。
【００３５】
また、請求項７，８，９記載の発明においては、一層簡易な構成で一層良好に前記作用・効果を発揮する極めて優れた薄膜塗工装置となる。
【００３６】
また、請求項１０記載の発明においては、前記先端吐出孔からの塗工液が吐出塗工される前に予め塗工する予塗工部を設けて、前記ノズル部の前記先端接触部が、直接この被塗工体の表面に摺動接触せず、前記予塗工されている表面に摺動接触するため、一層被塗工体（リチウムイオン電池形成材の作製にあたっては金属フィルム）を傷付けたりノズル部の先端接触部の摩耗粉の発生・混入による不良も一層低減できる更に優れた薄膜塗工装置並びに両面薄膜塗工装置となる。
【００３７】
また、請求項１１記載の発明においては、この予塗工部による予塗工が本塗工に影響を与えず均一に精度良く薄膜を塗工形成でき、特に予塗工液を本塗工に用いるバインダーとすれば、バインダーは摩耗させにくい滑らかな液である場合が多いことから、ノズル部の先端接触部の接触によるダメージや摩耗を一層抑えることができ、また先端接触部の摩耗粉の発生・混入を更に抑えることができ、しかも本塗工への影響も少ないなど一層優れた薄膜塗工装置となる。
【００３８】
また、請求項１２記載の発明においては、前述のようにフィルム振動を抑えることができ、前記接触式のノズル部とすることによる摩耗や被塗工体への損傷の前記問題点も一層減じることができる極めて優れた薄膜塗工装置となる。
【００３９】
また、請求項１３記載の発明においては、片面に塗工する第一塗工機構と、反対面に更に塗工する第二塗工機構と、この両面塗工を終えた被塗工体を乾燥する乾燥機構とを備え、二度の乾燥工程と乾燥後のクーリング工程を要しないで連続して両面塗工を行え、装置の小型化や両面塗工のスピードを上げて量産性を向上できる両面塗工が、前記第二塗工機構として前記薄膜塗工装置を用いることで実現でき、且つ前記接触式のノズル部の摩耗や被塗工体の損傷の問題も生じにくく、実用化が図れる画期的な両面薄膜塗工装置となる。
【００４０】
特に請求項１４記載の発明においては、このような装置の小型化や製作量産化が図れる両面塗工のリチウムイオン電池形成材の作製が実現できる画期的な両面薄膜塗工装置となる。
【図面の簡単な説明】
【００４１】
【図１】本実施例の概略構成説明図である。
【図２】本実施例の要部の拡大説明図である。
【図３】本実施例の要部の更に拡大した拡大説明図である。
【図４】第二実施例の要部の拡大説明図である。
【図５】第三実施例の要部の拡大説明図である。
【図６】第四実施例の要部の拡大説明図である。
【図７】第五実施例の要部の拡大説明図である。
【図８】第六実施例の要部の拡大説明図である。
【発明を実施するための形態】
【００４２】
好適と考える本発明の実施形態を、図面に基づいて本発明の作用を示して簡単に説明する。
【００４３】
ノズル部４の先端吐出孔３から塗工液２を吐出しながら、このノズル部４に対して被塗工体５が相対搬送されることで、被塗工体５の表面に均一な薄膜が塗工形成されるが、このノズル部４の先端接触部６が被塗工体５に接触することで、更に精度良く均一な膜厚の薄膜を塗工形成できる。
【００４４】
特に被塗工体５がフィルム状である場合には、このフィルム状の被塗工体５のフィルム振動を抑えることができるので、前記作用・効果は一層良好に発揮され均一な薄膜を塗工形成できる。
【００４５】
しかし、この被塗工体５の表面が傷付き易いものであったり、傷や摩耗粉の混入も不良となるおそれのある場合には、このようなノズル部４の先端接触部６を被塗工体５の表面に接触摺動させることはできない。
【００４６】
特にリチウムイオン電池形成材の作製にあっては、基材となるアルミや銅などの金属フィルムを被塗工体５として用いることから、傷付け易く、また正極ではコバルト酸リチウムなどの正極活性物質，負極ではカーボングラファイトなどの負極活性物質を塗工して１００μｍオーダーの薄膜を均一に塗工するため、金属フィルムへのわずかなダメージも不良となりかねないし、またノズル部４の先端接触部６を単に硬度の小さい軟らかいものにすればダメージを抑えることができるがこの場合もこの摩耗粉が薄膜に混入するおそれがありこれも不良となるおそれがあるため、前記接触式のノズル部４を用いることができなかった。
【００４７】
この点本発明は、被塗工体５と摺動接触する先端接触部６を、面接し潤滑性に優れた合成樹脂材Ｐで形成したもので、これによりフィルム振動を抑えつつ被塗工体５に損傷も与えずまた潤滑性に優れた合成樹脂材Ｐとすることで耐摩耗性に優れ摩耗粉の混入も低減できることとなる。
【００４８】
また、この合成樹脂材Ｐを塗工液２に溶けない材質とすることで耐久性に優れ、しかも非導電性の材質とすることで、たとえわずかな摩耗粉が混入してもこれは導電性を有しないため塗工膜の機能に支障をきたさない。
【００４９】
また、特に先端接触部６が先端吐出孔３に近いほどフィルム振動の影響は少なく、例えば膜厚１００μｍで±２μｍで均一な塗工膜を形成する場合には、先端接触部６から２ｍｍ以内に先端吐出孔３を設ける必要がある。
【００５０】
このように先端接触部６と先端吐出孔３との距離は近いほど良好となるが、先端吐出孔３自体（スリット形成部材）を合成樹脂材Ｐで形成すると、この微妙な変形によって先端吐出孔３の形状自体が微小ながらも変動するため均一な塗工を行えないおそれがあるため、先端吐出孔３は金属材Ｍで形成し、この近接位置で先端吐出孔３でのフィルム振動を抑えられるに十分な近接位置に合成樹脂材Ｐで形成した先端接触部６を突出形成している。
【００５１】
また、この合成樹脂材Ｐは被塗工体５と摺動接触する突出部にコーティングしたり含浸させたりして先端接触部６を合成樹脂材Ｐで形成しても良い。
【００５２】
即ち、例えば金属材Ｍの先端部にコーティングしたり、酸化させる等して形成した先端多孔部に含浸させて先端接触部６を合成樹脂材８で形成しても良く、この場合変形強度があるため先端吐出孔３を形成する一方の先端部にこのようにして先端接触部６を設ける構成とすることができる。
【００５３】
またコーティングの場合、例えばＰＴＦＥなどは４０μｍ以上厚くコーティングするともろくなるため、コーティングの厚さの管理も要するため、合成樹脂材Ｐで形成した接触部形成用部材８の先端部を先端接触部６とすることが望ましい。
【００５４】
また、この場合は、この合成樹脂材Ｐで形成した接触部形成用部材８を金属材Ｍで挟持固定したり、金属材Ｍに埋設したり、インサート成形など接触部形成用部材８を金属材Ｍに支持固定することが望ましく、また摩耗した場合や潤滑性が劣化するおそれがある場合には交換したり先端接触部６を再研磨することができるように取り替え自在に構成することが望ましい。
【００５５】
また、前述のように先端吐出孔３の微小な変形を防止するため先端吐出孔３はＳＵＳなどの金属材Ｍで形成し、この近傍、即ち１〜２ｍｍ以内に近づけて接触部形成用部材８の先端部を先端接触部６として配設するが、具体的には例えばこの先端吐出孔３を形成する金属材Ｍに合成樹脂材Ｐで形成した接触部形成用部材８を沿設し、更に金属材Ｍで押さえ込む構成とすれば、製作容易で取り替え自在となり、また接触部形成用部材８及びその先端の先端接触部６の変形強度も良好となり一層実用性に優れる。
【００５６】
また、例えば前述のようにリチウムイオン電池形成材を作製する場合には、アルミ製や銅製の金属フィルムを被塗工体５とし、これに正極ならコバルト酸リチウム，負極ならカーボングラファイトを塗工するにあたり、この塗工液２には例えば前述のようにＰＶＤＦをＮＭＰに溶解したバインダーを用いるが、このような塗工液２のバインダーに溶けることなく耐久性に優れ、また、この金属フィルム５を傷付けず、自身耐摩耗性に優れる潤滑性の良好な合成樹脂材Ｐとして、ＰＴＦＥなどの四フッ化化合物若しくは三フッ化化合物を用いる。
【００５７】
例えばこのＰＴＦＥ製の接触部形成用部材８の先端部を先端吐出孔３の近接位置に先端吐出孔３よりやや突出するように配設して先端接触部６を設ける。
【００５８】
即ち、ＰＴＦＥ製の接触部形成用部材８の先端接触部６として先端吐出孔３の近接位置に設けることで、前記作用・効果が確実にして良好に発揮され、フィルム振動を抑えつつ金属フィルム５に傷を与えず接触部自身も摩耗しにくく摩耗粉の発生・混入も低減でき、しかもたとえ混入しても導電性を有しないため作製した塗工膜の機能に支障をきたさない極めて優れた接触式のノズル部４を実現できることとなる。
【００５９】
これにより両面塗工における第二塗工機構に用いる塗工装置としては極めて有用となり、例えばリチウムイオン電池形成材を、小型化・量産性を図れる両面塗工装置により作製できる。
【００６０】
また、更に請求項１０記載の発明のように、前記先端吐出孔３からの塗工液２が吐出塗工される前に予め塗工する予塗工部９を設けて、前記ノズル部４の前記先端接触部６が、直接この被塗工体５の表面に摺動接触せず、前記予塗工されている表面に摺動接触する構成とすれば、即ち、ノズル部４の先端吐出孔３からの吐出による本塗工の前に予塗工部９を設けてこの本塗工に影響を与えない厚さで予塗工を行うことで、接触式のノズル部４の被塗工体５への損傷や摩耗粉の問題を一層低減できることとなる。
【００６１】
この予塗工は、本塗工の塗工液２と同じ液やこれに混合させるバインダーを用いて例えば塗工形成する薄厚の１／１０や１／１００程度の極薄膜を予塗工する。
【００６２】
これはノズル部４の先端吐出孔３の塗工位置に対して被塗工体５の搬送上流側でスプレーなどの噴霧によって予塗工を行っても良いが、例えば後述する実施例のように先端吐出孔３及び前述の先端接触部６より被塗工体５の搬送上流側に、もう一つの予塗工用先端吐出孔10を並設し、例えば合成樹脂材Ｐで形成し先端部に先端接触部６を設ける接触部形成用部材８内やこの外側、例えば押さえ込み部として設ける金属材Ｍに予塗工液供給路16を設けてこの先端部に予塗工用先端吐出孔10を形成し、この予塗工用先端吐出孔10から予塗工液供給路16を介して前記予塗工液11を吐出して極薄の予塗工薄膜を形成する。
【００６３】
これによりノズル部４の先端接触部６は被塗工体５の表面（塗工面）に直接摺動接触せず、必ず予塗工部９によって予塗工されている被塗工体５の塗工面（予塗工済み面）に摺動接触することになり、それだけ更に一層被塗工体５を傷付けにくく、また先端接触部６も摩耗しにくく、それ故この摩耗粉の発生・混入も更に抑制できることとなる。
【００６４】
繰り返しになるが、このように本発明では、接触式のノズル部４の問題点を減じることができるため、接触式のノズル部４を用いてフィルム振動を抑えつつ均一に薄膜を形成できることとなる。
【００６５】
従って、フィルム状の被塗工体５であっても、両面塗工における片面塗工後の反対面の塗工に際しても前記問題点を生じにくく、熱風乾燥などの乾燥工程により生じるフィルム振動を良好に抑えつつ塗工できるため、装置の小型化が図れ両面塗工スピードを上げることで量産性も向上する前述の両面塗工が実現できる画期的な薄膜塗工装置並びに両面薄膜塗工装置となる。
【００６６】
特にこのような作製スピード向上による量産性が切望されていて、また接触式のノズル部４による被塗工体５（金属製フィルム）へのダメージや摩耗粉の混入を抑えなければならない両面塗工のリチウムイオン電池形成材の作製においては、極めて実用性に優れた両面薄膜塗工装置となる。
【実施例】
【００６７】
本発明の具体的な実施例について図面に基づいて説明する。
【００６８】
本実施例は、反対面を支承できない状態でフィルム状の被塗工体５に薄膜を塗工するのに極めて有用な薄膜塗工装置を用いたもので、片面塗工後にこれを乾燥する前に連続して反対面も塗工する際にこの本発明に係る薄膜塗工装置を用いて両面薄膜塗工装置を構成したものであり、特にフィルム振動の問題及びこれを解決する接触式のノズル部４の問題の双方を解決する両面薄膜塗工装置である。
【００６９】
即ち、本実施例は、前記フィルム状の被塗工体５の両面に塗工を行う両面薄膜塗工装置であって、片面に塗工する第一塗工機構Ａと、反対面に更に塗工する第二塗工機構Ｂと、この両面塗工を終えた被塗工体５を乾燥する乾燥機構Ｃとを備え、前記第二塗工機構Ｂとして本発明に係る以下の薄膜塗工装置を用いた両面薄膜塗工装置としている。
【００７０】
また、本実施例は、前述のように両面塗工に際してのフィルム振動の問題を解決する接触式のノズル部４を用い、このノズル部４の被塗工体５との先端接触部６を樹脂製とすることでこの接触式のノズル部４の問題点をも解決し、これまで容易に実用化できないとされていた両面塗工のリチウムイオン電池の作製における装置の小型化が図れ且つスピーディーに作製できる両面薄膜塗工装置を実現したものである。
【００７１】
即ち、前記被塗工体５としてアルミ製や銅製などの金属フィルムを用い、この両面に塗工する前記塗工液２として例えばコバルト酸リチウムなどのリチウムイオン電池の正極活性物質若しくはカーボングラファイトなどの負極活性物質を用いて、両面にこの薄膜を塗工形成したリチウムイオン電池形成材を作製するように構成した両面薄膜塗工装置としている。
【００７２】
具体的には、例えば被塗工体５は厚さ１０〜２０μｍで幅６５０ｍｍの金属フィルムとし、このフィルムの両面にコバルト酸リチウムなどの正極活性物質若しくはカーボングラファイトなどの負極活性物質にバインダーを混合した塗工液２を用いて１００μｍオーダーの薄膜を、プラスマイナス２μｍの誤差で均一に塗工形成するもので、液供給部１から液溜め部13を介して供給された塗工液２をスリット状の先端吐出孔３から吐出するノズル部４を前記フィルム状の被塗工体５に対向配設し、このノズル部４の先端吐出孔３から塗工液２を吐出しながら、このノズル部４と対向するフィルム状の被塗工体５をこのノズル部４に対して搬送させることで前記被塗工体５に塗工液２を薄膜状に塗工するように構成している。
【００７３】
本実施例では、このようなフィルム状の被塗工体５の片面に先ず塗工液２により塗工する第一塗工機構Ａは、供給ロール14に巻き取ってあるフィルム状の被塗工体５を引き出し、塗工面と反対面を塗工用支持ロール15で支持しながら、片面に前記ノズル部４の先端吐出孔３を近接させて片面に薄膜を塗工形成する従来の非接触式の薄膜塗工装置で構成し、この第一塗工機構Ａにより片面塗工を終え、乾燥工程もクーリング工程も経ることなく、まだ乾燥処理しないこのフィルム状の被塗工体５に、この既に塗工済みの片面を支持することなく第二塗工機構Ｂにより反対面を接触式のノズル部４で塗工し、この両面塗工を終えた後に、例えばＩＲや熱風で乾燥する乾燥機構Ｃを設けている。
【００７４】
また、この乾燥機構Ｃの手前にエアニップ方式の非接触式振動抑制機構Ｄを更に設けてフィルム振動をできるだけ抑え込んだ状態で接触式のノズル部４でフィルム振動を抑えている。
【００７５】
これにより二つの乾燥工程やクーリング工程も不要となり連続して両面塗工が行え、リチウムイオン電池の作製にあたって装置の小型化や作製スピードの向上による量産化が図れる。
【００７６】
本実施例では、このような両面薄膜塗工装置の前記第二塗工機構Ｂに本発明に係る薄膜塗工装置を適用したものである。
【００７７】
具体的には、本実施例の第二塗工機構Ｂとして用いる薄膜塗工装置は、前記フィルム状の被塗工体５と摺動接触する前記ノズル部４の先端接触部６を、ノズル部４（先端吐出孔３）を形成している金属材Ｍとせず、前記塗工液２に溶けず導電性を有しない合成樹脂材Ｐで形成している。
【００７８】
即ち、先端接触部６を金属製でなく、潤滑性に優れ非導電性で塗工液２に浸食されない合成樹脂材Ｐで形成している。
【００７９】
更に説明すると、前記先端吐出孔３を間隙を介して対向する金属材Ｍで形成し、この先端吐出孔３と近接する位置にやや突出する形状であって、所定の接触圧で被塗工体５を傷めることなく滑らかに面接するように先端接触部６を突出形成するが、この先端接触部６は金属製でなく、樹脂製としている。
【００８０】
この先端接触部６を形成する前記合成樹脂材Ｐは、非導電性で且つ潤滑性に優れ耐摩耗性に優れた合成樹脂材Ｐとすると共に、鋭利な形状とせず面接触する形状に形成して、前記先端接触部６を、前記被塗工体５を傷付けにくく且つ摩耗しにくく、摩耗してもこの摩耗粉は導電性を有しない構成としている。
【００８１】
具体的には、このような合成樹脂材Ｐとして、最適な三フッ化化合物若しくは四フッ化化合物から成る合成樹脂材Ｐとしており、比較的安価で入手し易く、加工もし易く、前述のような性能を発揮し、特に前述したように、リチウムイオン電池形成材の作製においては、この際に使用する前述した塗工液２に対して溶けず前記性能（作用・効果）を良好に発揮するＰＴＦＥが最適である。
【００８２】
また、更に具体的に説明すると、本実施例では、このＰＴＦＥで形成した接触部形成用部材８の先端部を先端接触部６とし、この接触部形成用部材８を固定してこの先端部の先端接触部６を、先端吐出孔３の近接位置にして先端吐出孔３よりやや突出状態に固定する構成としている。
【００８３】
即ち、前記先端吐出孔３自体を前記合成樹脂材Ｐで形成した前記先端接触部６で形成せず、前記先端吐出孔３は間隙を介して対向する金属材Ｍで形成し、この先端吐出孔３から２ｍｍ以内の近接位置で前記被塗工体５と摺動接触する位置にＰＴＦＥで形成した接触部形成用部材８の先端部を先端接触部６として配設している。
【００８４】
単に先端のスリット間隙を介して重合することで先端吐出孔３の一方側をＰＴＦＥで形成し、この先端吐出孔３の一方のＰＴＦＥ製の先端部を先端接触部６として被塗工体５に接触させると、この先端接触部６が微小に変形することで先端吐出孔３の形状が微小に変動し均一な塗工膜を形成できないおそれがある。
【００８５】
本実施例では、あくまで先端吐出孔３は従来通りＳＵＳなどの金属材Ｍを重合することで形成している。即ち、金属材Ｍをシムなどを挟んで突き合わせてスリット間隙を形成し、このスリット間隙に塗工液２を供給する塗工液供給路（液供給部１）を連通させて、このスリット間隙を先端吐出孔３とし、このように先端吐出孔３はあくまで金属材Ｍで形成し、この搬送上流側近傍にこの先端吐出孔３よりやや突出状態に合成樹脂材Ｐで形成した接触部形成用部材８の先端部を配設し、前記先端接触部６を先端吐出孔３とは別にノズル部４の先端吐出孔３の近傍に設けている。
【００８６】
また、この接触部形成用部材８及びこの先端部の先端接触部６の変形強度が向上し、位置変動が生じにくいように前記樹脂製の接触部形成用部材８を金属材Ｍに支持固定している。
【００８７】
例えば、先端吐出孔３を形成する金属材ＭにＰＴＦＥ製の接触部形成用部材８を沿設し、これに更に押さえ込み部としての金属材Ｍを沿設し金属材Ｍ間に接触部形成用部材８を挟持固定している。また、金属材Ｍに埋設して係止固定しても良い。
【００８８】
例えば、図１〜図３に示す本実施例（第一実施例）では、金属材Ｍを塗工液供給路（液供給部１）と連通するスリット間隙を介して重合して構成するノズル部４の搬送上流側の金属材Ｍ（ノズル形成半体）の肩部を切り欠いた形状に形成し、ここにＰＴＦＥ製の接触部形成用部材８を当接し、更に金属製の押さえ込み部を当接して接触部形成用部材８を金属材Ｍ間に挟持した状態で止着ボルトで固定する構成としている。
【００８９】
この接触部形成用部材８の先端部も先端吐出孔３と同様にフィルム幅より大きく形成し、先端吐出孔３の近傍で先端吐出孔３よりやや突出した状態となり、このフィルム幅方向にスリット状の先端吐出孔３と並設するように先端部を形成して先端接触部６とし、搬送されてくる被塗工体５に所定圧で摺動接触するように所定範囲で面接する湾曲突出形状に形成している。即ち、この先端接触部６は、幅方向に長さを有し且つフィルム長さ方向でこのフィルム５と線接触とならず所定範囲で面接接触状態で摺動接触する湾曲突条に突出した形状としている。
【００９０】
従って、例えば接触部形成用部材８を取り替え自在に構成できると共に、この接触部形成用部材８の底部にシムを入れることで先端接触部６の突出位置を微調整できると共に、摩耗度に応じてシムを入れて適正位置に調整できる構成としている。
【００９１】
また、更に本実施例では、前記フィルム状の被塗工体５の前記先端吐出孔３より搬送上流側を支持する支持ロール７を設け、この支持ロール７の位置設定によって前記先端接触部６を押圧接触させることで前述のようにこの先端接触部６の接触圧を調整設定した構成としている。
【００９２】
また、図４の第二実施例は、接触部形成用部材８を板材として先端吐出孔３を形成する金属材Ｍの外側に沿設追加して先端接触部６を設けた実施例である。
【００９３】
図６に示す第四実施例は、先端吐出孔３を形成する一方の半体を接触部形成用部材８で形成するが、この接触部形成用部材８の外側に押さえ込み部としての金属材Ｍを締め付け固定し、接触部形成用部材８の幅も十分にとることで先端吐出孔３の変形による問題が生じにくいように構成している。
【００９４】
また、図７，図８に示す第五実施例及び第六実施例は、金属材Ｍに係止状態にして合成樹脂材Ｐ（ＰＴＦＥ）を埋設固定し、金属材Ｍから突出している部分を加工により切除して、所定位置に突起部を形成してこれを先端接触部６とする構成の実施例である。
【００９５】
また、図５，図６，図８に示す第三実施例や第四実施例や第六実施例に示すように、この接触式の前記ノズル部４の先端吐出孔３に対して前記被塗工体５の搬送上流側に、この被塗工体５に前記先端吐出孔３からの塗工液２が吐出塗工される前に予め塗工する予塗工部９を設けて、この予塗工部９により予め塗工した前記被塗工体５に更に前記先端吐出孔３からの塗工液２により塗工することで、前記ノズル部４の前記被塗工体５との先端接触部６が、直接この被塗工体５の表面に摺動接触せず、前記予塗工されている表面に摺動接触するように構成している。
【００９６】
本実施例では、前述のように１００μｍオーダーの薄膜をプラスマイナス２μｍの誤差で均一に塗工形成するもので、このノズル部４の先端吐出孔３からの吐出による本塗工前に予塗工部９によってこの膜厚の１／１０あるいは１／１００程度の更に極薄の薄膜を予塗工するもので、この予塗工部９の予塗工に用いる予塗工液11は、前記先端吐出孔３から吐出して塗工する本塗工の前記塗工液２と同じ液若しくは前記塗工液２に混ぜるバインダーとしている。
【００９７】
従って、リチウムイオン電池形成材の基材となる金属フィルムの両面に精度良く均一に塗工でき、しかも前記問題点を解決し被塗工体５（金属フィルム）を傷付けたりノズル部の先端接触部の摩耗粉の発生・混入による不良も一層低減でき、また、予塗工部による予塗工が本塗工に影響を与えず均一に精度良く薄膜を塗工形成でき、特に予塗工液11を本塗工に用いるバインダーとすれば、バインダーは摩耗させにくい滑らかな液である場合が多いことから、ノズル部の先端接触部の接触によるダメージや摩耗を一層抑えることができ、また先端接触部の摩耗粉の混入を更に抑えることができ、しかも本塗工への影響も少ないなど一層優れる。
【００９８】
更に説明すると、本実施例では、前記ノズル部４を利用してこの先端吐出孔３に並設して前記予塗工部９を設ける構成としたもので、具体的には先端吐出孔３及び先端接触部６に対して前記被塗工体５の搬送上流側に、前記予塗工液11を吐出する予塗工用のスリット状の予塗工用先端吐出孔10を前記先端吐出孔３と並設して接触部形成用部材の外側面やこの中に設けて前記予塗工部９を構成している。
【００９９】
具体的には、例えば接触部形成用部材８の数箇所に先端部を予塗工用先端吐出孔10とした予塗工液供給路16を設けても良いが、例えば図５に示す第三実施例のように、接触部形成用部材８の押さえ込み部の金属材Ｍの合わせ面に、予塗工液供給路16と連通する溝（予塗工液供給路16）と、幅方向に長さを有する液溜め凹部（液溜め部13）と、先端段差面（スリット状の予塗工用先端吐出孔10）とを形成して、これを接触部形成用部８の外側と合わせ重合することで、接触部形成用部８の外側に沿って供給されこの接触部形成用部８の先端部の先端接触部６の近傍で予塗工液11を吐出させる予塗工用先端吐出孔10（予塗工部９）を設けた構成としている。
【０１００】
また、本塗工の塗工液２と予塗工液11とを同じ液とする場合には液供給部１から分岐させて予塗工液供給路16を設けて予塗工用先端吐出孔10から塗工液２を予塗工液11として吐出するように構成すれば良い。
【０１０１】
また、本実施例では、前述のように第二塗工機構Ｂと乾燥機構Ｃとの間、即ち支持ロール７と乾燥機構Ｃとの間にノズル部４を配設するが、このノズル部４と乾燥機構Ｃの間に非接触式振動抑制機構Ｄを設けている。
【０１０２】
この非接触式振動抑制機構Ｄは、フィルム状の被塗工体５を非接触状態で挟むように板状のエア噴出部17を対向配設し、このエア噴出部17に設けた多数のエア噴出孔からエアを噴出して被塗工体５をエア圧で押さえ、これにより被塗工体５の振動，特に熱風乾燥などの乾燥機構Ｃにより生じるフィルム振動を抑制減衰させるように非接触支持するものである。
【０１０３】
具体的には、フィルム状の被塗工体５の所定範囲、例えば被塗工体５の幅が６５０ｍｍであるとすれば、これよりやや大きい幅、例えば８００ｍｍとして、長さは例えば６００ｍｍとし、少なくともエア噴出部17間を被塗工体５が通過するのに１秒位かかる範囲をエアで押さえ込むように構成している。
【０１０４】
具体的には、このエア噴出部17の表面には０.５φの多数のエア噴出孔を設け、このエア噴出部17内にはエア供給源から供給されたエアを整流均一化する多孔板（邪魔板）を内装し、最終的に内部に供給されたエアが表面の前記エア噴出孔から均一に噴出するように構成している。
【０１０５】
このエアの噴出量は多く且つエア噴出速度が遅い方が、被塗工体５のフィルム振動を抑制減衰させるフィルム保持効果が良好となる。
【０１０６】
本実施例では、このように非接触式振動抑制機構Ｄを介在して、できるだけ乾燥機構Ｃによるフィルム振動を抑えた上で接触式のノズル部４を用いた本発明に係る薄膜塗工装置による第二塗工機構Ｂによって、片面を支承できない状態での反対面を塗工する両面塗工においても、精度良く均一に薄膜を塗工形成できるようにしている。
【０１０７】
尚、本発明は、本実施例に限られるものではなく、各構成要件の具体的構成は適宜設計し得るものである。
【符号の説明】
【０１０８】
１  液供給部
２  塗工液
３  先端吐出孔
４  ノズル部
５  被塗工体
６  先端接触部
７  支持ロール
８  接触部形成用部材
９  予塗工部
10  予塗工用先端吐出孔
11  予塗工液
Ａ  第一塗工機構
Ｂ  第二塗工機構
Ｃ  乾燥機構
Ｍ  金属材
Ｐ  合成樹脂材
【図１】
2011121034.tif 000003
【図２】
2011121034.tif 000004
【図３】
2011121034.tif 000005
【図４】
2011121034.tif 000006
【図５】
2011121034.tif 000007
【図６】
2011121034.tif 000008
【図７】
2011121034.tif 000009
【図８】
2011121034.tif 000010